Brevet FR2232348A1 — publié le 19750103

La présente invention a pour objet un tissu anticolmatant pour tamis et filtres. On contact des tissus pour tamis et filtres à base de différents matériaux. Les tissus pour tamis et filtres à base de monofilaments en polyester sont spécialement appréciés grece à leur résistance particulière. Du fait que dans certains cas, ces tissus ne satisfaisaient pas non plus à toutes les exigences de résistance à l'hydrolyse, on a, de plus, entouré les monofilaments en polyester d'une résine thermoplastique résistante à lthydrolyse (cf. premier fascicule publie de la demande de brevet de la République Fédérale d'Allemagne N0 1 9##394) L'utilisation de tamis à base de monofilaments en polyester est surtout avantageuse en papeterie, dans la phase humide (tamis d'élimination de l'eau). Cependant les tamis à base de monofilaments en polyester, enrobés ou non-enrobés, se colmatent très facilement. Au cours du procédé d'élimination de l'eau en papeterie, par exemple, les additifs et impuretés contenus dans les dispersions de papier provoquent une contamination indésirable des tissus des tamis connus. Du fait que l'on réutilise de plus en plus de vieux papiers pour en faire des dispersions de papier (mesure destinée à la protection de l'environnement), l'encrassement des tamis est devenu un problème sérieux. Les impuretés contenues dans les vieux papiers, par exemple des cires, du bitume, de la colle, etc..., forment d'importants déports de salissures qui ne peuvent plus être éliminés de façon satisfaisante par le lavage habituel sous pression à contre courant. De tels dépôts de salissures causent des taches indésirables sur les papiers et peuvent avant tout influencer défavorablement la capacité du tamis à éliminer l'eau.Les opérations de nettoyage supplémentaires sont très conteuses parce qu'elles impliquent î'arrgt des machines. La présente invention a pour objet un tissu anticolmatable pour tamis et filtres, ou un tissu pour tamis et filtres connu qui a été traité d'une manière telle qu'il soit anticolmatable. Le tissu pour tamis et filtres conforme à l'invention est constitué par des monofilaments en polyester pourvus d'une couche protectrice; il est caractérisé en ce que la couche protectrice est constituée d'hydrocarbures macromoléculaires fluorés ou polyfluorés. La couche protectrice anticolmatable peut couvrir toute la surface des monofilaments en polyester, mais elle se trouvera avantageusement du côté des monofilaments en polyester qui est au contact du milieu à filtrer. Les matériaux qui constituent les monofilaments en polyester peuvent être tous les polyesters ou copolyesters qui forment des fibres et des fils. Comme composantes acides dicarboxyliques de ces polyesters ou copolyesters on mentionnera par exemple les acides téréphtalique, isophtalique, diphényldicarboxylique-4,4', naphtalènedicarboxylique-1,4 ou -1,5 ou -1,6, sulfonyl-4,4' dibenzotque, hexahydrotéréphtalique, adipique, sébacique etc..., comme composantes dioliques on peut citer par exemple des diols aliphatiques, cyclo-aliphatiques ou araliphatiques, contenant de 2 à 10 atomes de carbone, tels que par exemple l'éthylène-glycol, le tri- ou le tétraméthylèneglycol, le diméthyl-2,2 propane-diol, le dihydroxyméthyl-1,4 cyclohexane, le p-xylylène-glycol etc...Le polytéréphtalate d'étnylène-glycol est le polyester préféré. Les hydrocarbures macromoléculaires fluorés ou polyfluorés utilisés pour la couche protectrice doivent au moins avoir une consistance cireuse, pour qu'ils ne se détachent pas trop facilement des monofilaments en polyester. Les poly tétrafluor-éthylènes usuels par exemple, peuvent très bien être utilisés en ce cas. La couche protectrice anticolmatable peut être appliquée sur le monofilament non tissé, par exemple à l'aide d'une boudineuse, de façon à former une couche continue exempte de pores, ou bien elle peut ettre appliquée au tissu fini. Il est conseillé d'appliquer la couche protectrice par pulvérisation d'un aérosol d'hydrocarbures macromoléculaires fluorés ou polyfluorés sur des tissus pour tamis et filtres habituels, à base de monofilaments en polyester. Un tel aérosol approprié est par exemple un produit de la Société Kolloge que l'on trouve dans le commerce sous le nom de "Heka-Fluon". On pulvérise ce produit sur les deux faces du tissu à traiter, ou, avantageusement, du côté qui est au contact du milieu à filtrer.La couche protectrice doit avoir une épaisseur d'environ 2 M, au moins, afin de garantir une protection adéquate. Le tissu pour tamis et filtres conforme à l'invention a une bonne résistance à l'hydrolyse et un surprenant pouvoir de rejet de la salissure, propriété qui le distingue des tissus connus à base d'une matière en polyester enrobée ou non-enrobée. Grâce à ces qualités il est particulièrement approprié pour l'utilisation dans des tamis pour machines à papier, où l'inRluence de la salissure est extrêmement grande. Lors d'un essai de colmatage, dans des conditions voisines de celles qu'on trouve en pratique, on a soumis des tamis constitués de filaments en polyester dépourvus de couche protectrice et des tamis à base de tissu pour tamis et filtres conforme à l'invention, pourvus d'une couche protectrice unila térale, à l'action d'une dispersion de papier fortement enrichie de bitume, de cire, de colle, d'alun et de charges. Le tissu comparatif dépourvu de couche anticolmatable manifestait un tel encrassement au bout d'un temps de fonctionnement de 1 heure que le tamis devait être nettoyé. Le tamis constitué de tissu anticolmatable conforme à l'invention, par contre, est resté pratiquement propre au bout d'un temps de fonctionnement de 3 jours. La description qui va suivre en regard du dessin annexé, donné à titre d'exemple non limitatif, fera bien comprendre comment l'invention peut être réalisée. La figure 1 ci-jointe est une coupe transversale d une forme de réalisation exemplaire du tissu pour tamis et filtres conforme à l'invention. Le tissu a été traité des 2 côtés avec un aérosol de polytétrafluoro-éthylène. Une couche protectrice continue (3) s'étend sur les fils de channe (1-) et les fils de trame (2). Le tissu illustré en coupe transversale sur la figure 2, par contre, ne présente qu'une couche protectrice unilatérale (3). REVENDICATIONS 1.- Tissu pour tamis et filtres formé de monofilaments en polyester pourvus d'une couche protectrice, caractérisé en ce que la couche protectrice est constituée d'hydrocarbures macromoléculaires fluorés ou polyfluorés. 2.- Tissu pour tamis et filtres selon la revendi cation 1, caractérisé en ce que la couche protectrice ne se trouve que du côté des filaments en polyester qui est au contact du milieu à filtrer. 3.- Tissu pour tamis et filtres selon l'une des revendications 1 et 2, caractérisé en ce que la couche protectrice est du polytétrafluoro-éthylène. 4.- Tissu pour tamis et filtres selon l'une quelconque des revendications 1 à 3, caractérisé en ce que l'on applique la couche protectrice par pulvérisation d'un aérosol d'hydrocarbures macromoléculaires fluorés ou polyfluorés sur un tissu pour tamis et filtres habituel formé de monofilaments en polyester. 5.- Tissu pour tamis et filtres selon l'une quelconque dés revendications 1 à 4, caractérisé en ce que la couche protectrice a une épaisseur d'au moins 2 p environ.